(57)【要約】【課題】良好に所望のガラスを製造することができるガラスの製造方法を提供すること。【解決手段】ガラスの製造方法は、上方の流出口１から下方の容器状の鋳型２に溶融ガラスを流し込み、冷却することで一辺が３００ｍｍ以上の平板状のガラスを製造する。そして、鋳型２の底部３は、複数のブロック５が組み合わされてなり、流出口１に対して鋳型２を動かしながら溶融ガラスを流し込む流し込み工程を備える。【選択図】図１
2020055709.tif 000002
【特許請求の範囲】
【請求項１】
上方の流出口から下方の容器状の鋳型に溶融ガラスを流し込み、冷却することで一辺又は直径が３００ｍｍ以上の平板状のガラスを製造するガラスの製造方法であって、
前記鋳型の底部は複数のブロックが組み合わされてなり、
前記流出口に対して前記鋳型を動かしながら溶融ガラスを流し込む流し込み工程を備えたことを特徴とするガラスの製造方法。
【請求項２】
前記鋳型は矩形容器状を成し、
前記流し込み工程は、前記鋳型を自身の何れか１つの辺に沿って移動させながら溶融ガラスを流し込むことを特徴とする請求項１に記載のガラスの製造方法。
【請求項３】
前記流し込み工程は、前記流出口が前記鋳型の平面視中央上を通過するように前記鋳型を移動させることを特徴とする請求項２に記載のガラスの製造方法。
【請求項４】
前記流し込み工程は、前記鋳型を上下方向に延びる軸中心に回転させながら溶融ガラスを流し込むことを特徴とする請求項１に記載のガラスの製造方法。
【請求項５】
前記流し込み工程は、前記流出口の中心を、前記鋳型の平面視中央であって該鋳型を回転させる軸中心と一致させて行うことを特徴とする請求項４に記載のガラスの製造方法。
【請求項６】
前記流し込み工程は、前記流出口の中心を、前記鋳型の平面視中央であって該鋳型を回転させる軸中心からオフセットさせて行うことを特徴とする請求項４に記載のガラスの製造方法。
【請求項７】
前記流し込み工程は、前記溶融ガラスが前記鋳型の隅に到達する前に回転速度を遅くすることを特徴とする請求項４〜６の何れか１項に記載のガラスの製造方法。
【請求項８】
前記ブロックの内、少なくとも前記流出口の真下を通る前記ブロックは、金属製であることを特徴とする請求項１〜７の何れか１項に記載のガラスの製造方法。
【請求項９】
前記ブロックは、幅１００ｍｍ〜２００ｍｍ、奥行き１００ｍｍ〜２００ｍｍ、厚み２０ｍｍ〜５０ｍｍであることを特徴とする請求項１〜８の何れか１項に記載のガラスの製造方法。
【請求項１０】
前記鋳型の枠部は、カーボン製であることを特徴とする請求項１〜９の何れか１項に記載のガラスの製造方法。
【請求項１１】
前記流し込み工程の前に、前記鋳型の底部を加熱しておく予熱工程を備えたことを特徴とする請求項１〜１０の何れか１項に記載のガラスの製造方法。
【請求項１２】
前記流し込み工程は、前記流出口の下方の状況に応じて前記鋳型を上下方向に昇降させながら行うことを特徴とする請求項１〜１１の何れか１項に記載のガラスの製造方法。
【請求項１３】
上方の流出口から下方の鋳型に溶融ガラスを流し込み、冷却することで一辺又は直径が３００ｍｍ以上の平板状のガラスを製造するガラスの製造装置であって、
前記鋳型の底部は複数のブロックが組み合わされてなり、
前記鋳型は前記流出口に対して動かすことが可能とされたことを特徴とするガラスの製造装置。
【発明の詳細な説明】
【技術分野】
【０００１】
本発明は、ガラスの製造方法、及びガラスの製造装置に関するものである。
【背景技術】
【０００２】
従来、流出口から下方の鋳型の一端に溶融ガラスを流し込みつつ鋳型の他端から引き出して柱状または厚肉板状ガラスを成形する方法がある（例えば、特許文献１参照）。このような製造方法及び製造装置では、柱状または厚肉板状ガラスを連続的に製造することができる。
【先行技術文献】
【特許文献】
【０００３】
【特許文献１】特公平５−３１５０５号公報
【発明の概要】
【発明が解決しようとする課題】
【０００４】
ところで、例えば、顧客の要望等に応じて、種々の量や寸法、材質（組成）のガラスを試作品として製造する場合がある。しかしながら、上記したような従来の製造方法や製造装置では鋳型の大きさが固定であるために、種々の試作品毎に型や設備を用意せねばならず、高いコストを要していた。特に、一辺、又は直径が例えば３００ｍｍ以上の平板状のガラス板を製造する場合では上記課題が顕著となるため、当該課題を解決し得る製造方法及び製造装置が望まれている。
【０００５】
本発明は上記問題点を解消するためになされたものであって、その目的は、良好に所望のガラスを製造することができるガラスの製造方法、及びガラスの製造装置を提供することにある。
【課題を解決するための手段】
【０００６】
上記課題を解決するガラスの製造方法は、上方の流出口から下方の容器状の鋳型に溶融ガラスを流し込み、冷却することで一辺又は直径が３００ｍｍ以上の平板状のガラスを製造するガラスの製造方法であって、前記鋳型の底部は複数のブロックが組み合わされてなり、前記流出口に対して前記鋳型を動かしながら溶融ガラスを流し込む流し込み工程を備える。
【０００７】
同方法によれば、鋳型の底部は複数のブロックが組み合わせて構成されるため、容易に鋳型の大きさを変更することができ、種々の寸法のガラス物品を容易且つ低コストに製造可能である。また、鋳型の底部は複数のブロックが組み合わされてなるため、例えば、底部が単一の部材の場合に比べて、底部の反り返り、ひいてはガラスの反り返りを抑えることができる。また、流し込み工程では、流出口に対して鋳型が動かされながら流出口から鋳型に溶融ガラスが流し込まれるため、鋳型の隅まで溶融ガラスが広がり易くなり、良好に所望のガラスを製造することができる。
【０００８】
上記ガラスの製造方法であって、前記鋳型は矩形容器状を成し、前記流し込み工程は、前記鋳型を自身の何れか１つの辺に沿って移動させながら溶融ガラスを流し込むことが好ましい。
【０００９】
同方法によれば、流し込み工程では、鋳型が自身の何れか１つの辺に沿って移動されながら溶融ガラスが流し込まれるため、溶融ガラスが広がり易くなるとともに１つの辺に対しては均等に（距離が変わらないように）溶融ガラスが流し込まれて、良好にガラスを製造することができる。
【００１０】
上記ガラスの製造方法であって、前記流し込み工程は、前記流出口が前記鋳型の平面視中央上を通過するように前記鋳型を移動させることが好ましい。
同方法によれば、流し込み工程では、前記流出口が前記鋳型の平面視中央上を通過するように前記鋳型が移動されるため、平面視中央上を通過しない場合に比べて均等に溶融ガラスを流し込むことができ、良好にガラスを製造することができる。
【００１１】
上記ガラスの製造方法であって、前記流し込み工程は、前記鋳型を上下方向に延びる軸中心に回転させながら溶融ガラスを流し込むことが好ましい。
同方法によれば、流し込み工程では、鋳型が上下方向に延びる軸中心に回転されながら溶融ガラスが流し込まれるため、溶融ガラスが遠心力によって鋳型の隅まで広がり易くなり、良好にガラスを製造することができる。
【００１２】
上記ガラスの製造方法であって、前記流し込み工程は、前記流出口の中心を、前記鋳型の平面視中央であって該鋳型を回転させる軸中心と一致させて行うことが好ましい。
同方法によれば、流し込み工程は、流出口の中心が鋳型の平面視中央であって該鋳型を回転させる軸中心と一致されて行われるため、溶融ガラスを鋳型の平面視中央から遠心力によって均等に広げることができる。
【００１３】
上記ガラスの製造方法であって、前記流し込み工程は、前記流出口の中心を、前記鋳型の平面視中央であって該鋳型を回転させる軸中心からオフセットさせて行うことが好ましい。
【００１４】
同方法によれば、流し込み工程は、流出口の中心が鋳型の平面視中央であって該鋳型を回転させる軸中心からオフセットされて行われるため、溶融ガラスが鋳型の隅までより早く広がり易くなる。
【００１５】
上記ガラスの製造方法であって、前記流し込み工程は、前記溶融ガラスが前記鋳型の隅に到達する前に回転速度を遅くすることが好ましい。
同方法によれば、流し込み工程では、溶融ガラスが鋳型の隅に到達する前に回転速度が遅くされるため、溶融ガラスが遠心力で隅に流れすぎてガラスの中心が薄くなってしまうことを抑えることができる。
【００１６】
上記ガラスの製造方法であって、前記ブロックの内、少なくとも前記流出口の真下を通る前記ブロックは、金属製であることが好ましい。
同方法によれば、ブロックの内、少なくとも流出口の真下を通るブロックは、金属製であるため、ガラスに気泡が生じてしまうことを抑えることができる。すなわち、流出口の真下を通るブロックは、流出口から出た直後の高温の溶融ガラスと接触することになるため、例えば、カーボン製とするとガラスに気泡が生じてしまう虞があるがこれを抑えることができる。
【００１７】
上記ガラスの製造方法であって、前記ブロックは、幅１００ｍｍ〜２００ｍｍ、奥行き１００ｍｍ〜２００ｍｍ、厚み２０ｍｍ〜５０ｍｍであることが好ましい。
同方法によれば、前記ブロックは、幅１００ｍｍ〜２００ｍｍ、奥行き１００ｍｍ〜２００ｍｍ、厚み２０ｍｍ〜５０ｍｍであるため、反り返り難くしながら、鋳型の重量の増大を抑えることができる。
【００１８】
上記ガラスの製造方法であって、前記鋳型の枠部は、カーボン製であることが好ましい。
同方法によれば、鋳型の枠部は、カーボン製であるため、例えば、金属製とした場合に比べて、製造したガラスを鋳型から剥離させ易くなる。なお、枠部は、流出口から流し込まれた溶融ガラスが到達するまでの間にある程度の時間を要することで、流出口から出た直後の高温の溶融ガラスと触れないようにできるため、高温の溶融ガラスと触れることで気泡が発生してしまう現象は避けることができる。
【００１９】
上記ガラスの製造方法であって、前記流し込み工程の前に、前記鋳型の底部を加熱しておく予熱工程を備えることが好ましい。
同方法によれば、流し込み工程の前の予熱工程で鋳型の底部が加熱されるため、流し込まれる溶融ガラスと底部との温度差が小さくなり、溶融ガラスが急激に冷え固まることが抑えられ、例えば鋳型の隅まで溶融ガラスが広がり易くなる。
【００２０】
上記ガラスの製造方法であって、前記流し込み工程は、前記流出口の下方の状況に応じて前記鋳型を上下方向に昇降させながら行うことが好ましい。
同方法によれば、流し込み工程では、流出口の下方の状況に応じて鋳型が上下方向に昇降されながら行われるため、良好にガラスを製造することができる。具体的には、例えば、最初に流出口から出た溶融ガラスが鋳型の底部に落ちる状況では、流出口から鋳型の底部までの距離を近くすることで、空気を巻き込むことで発生する気泡の発生を抑制することができる。また、例えば、最初に溶融ガラスが鋳型の底部に落ちた後であって連続的に溶融ガラスを流し込むような状況では、流出口から鋳型の底部までの距離を遠くすることで、底部上の溶融ガラスに流出口が接触してしまうといったことを回避することができる。
【００２１】
上記課題を解決するガラスの製造装置は、上方の流出口から下方の鋳型に溶融ガラスを流し込み、冷却することで一辺又は直径が３００ｍｍ以上の平板状のガラスを製造するガラスの製造装置であって、前記鋳型の底部は複数のブロックが組み合わされてなり、前記鋳型は前記流出口に対して動かすことが可能とされる。
【００２２】
同構成によれば、鋳型の底部は複数のブロックが組み合わせて構成されるため、容易に鋳型の大きさを変更することができ、種々の寸法のガラス物品を容易且つ低コストに製造可能である。また、鋳型の底部は複数のブロックが組み合わされてなるため、例えば、底部が単一の部材の場合に比べて、底部の反り返り、ひいてはガラスの反り返りを抑えることができる。また、鋳型は流出口に対して動かすことが可能とされるため、流出口に対して鋳型を動かしながら溶融ガラスを流し込むことで、鋳型の隅まで溶融ガラスが広がり易くなり、良好にガラスを製造することができる。
【発明の効果】
【００２３】
本発明のガラスの製造方法、及びガラスの製造装置によれば、良好に所望のガラスを製造することができる。
【図面の簡単な説明】
【００２４】
【図１】一実施形態におけるガラスの製造装置の斜視図。
【図２】一実施形態におけるガラスの製造装置の平面図。
【図３】（ａ）及び（ｂ）は、一実施形態におけるガラスの製造方法を説明するための説明図。
【図４】別例におけるガラスの製造装置の平面図。
【図５】別例におけるガラスの製造装置の平面図。
【図６】別例におけるガラスの製造装置の平面図。
【発明を実施するための形態】
【００２５】
以下、ガラスの製造方法、及びガラスの製造装置の一実施形態を図１〜図３に従って説明する。
図１及び図２に示すように、ガラス（ガラス物品）の製造装置は、溶融ガラスを流し込むための流出パイプの流出口１に対して動かすことが可能な鋳型２を備えている。
【００２６】
鋳型２は、流出口１の下方に設けられ、底部３と枠部４とを有して容器状に形成されている。本実施形態の鋳型２は、矩形容器状を成しており、具体的には、底部３の幅Ｗが７５０ｍｍで奥行きＸが４５０ｍｍの長方形形状であり、その幅と奥行きで厚みが２０ｍｍの平板状（詳しくは少なくとも下面が平坦面形状）のガラスを製造するためのものとされている。
【００２７】
鋳型２の底部３は、複数のブロック５が組み合わされてなる。ブロック５は、金属製であって、本実施形態では、ステンレス鋼（詳しくはＳＵＳ３０４）よりなる。また、１つのブロック５は、幅１５０ｍｍ、奥行き１５０ｍｍ、厚み３０ｍｍである。そして、底部３は、幅Ｗ方向にブロック５が５つ並設され、奥行きＸ方向にブロック５が３つ並設されて構成されている。
【００２８】
鋳型２の枠部４は、前記底部３を取り囲みつつ該底部３よりも上方に延びて鋳型２を容器状とすべく、底部３の各辺に沿った枠構成部材６が組み合わされてなる。本実施形態の枠構成部材６（すなわち枠部４）は、カーボン製である。
【００２９】
そして、鋳型２は、自身の１つの辺であって、長辺である幅Ｗ方向に動かすことが可能とされている。また、鋳型２は、上下方向（図２中、紙面直交方向）に昇降可能とされている。なお、本実施形態では、図２に示すように、鋳型２の下方に該鋳型２を駆動させるための駆動装置７が設けられている。駆動装置７は、図示しない駆動源を備え、底部３の上面を水平に保ちながら、鋳型２を幅Ｗ方向及び上下方向に駆動することが可能とされている。駆動装置７は、典型的には移動テーブルやコンベア装置である。
【００３０】
次に、上記したサイズのガラスの製造方法とその作用について説明する。
ガラスの製造方法は、「予熱工程」と「流し込み工程」とを備える。
まず、「予熱工程」では、鋳型２の底部３を加熱する。本実施形態の「予熱工程」では、鋳型２の少なくとも底部３を５００℃以上に加熱する。「予熱工程」では、例えば、鋳型２を電気炉等の加熱炉内に投入して鋳型２全体を加熱しても良く、バーナー等を用いて鋳型２の底部３のみを部分的に加熱しても良い。
【００３１】
次に、「流し込み工程」では、位置が一定の流出口１に対して鋳型２を動かしながら溶融ガラスを流し込む。詳しくは、本実施形態の「流し込み工程」は、前記駆動装置７によって、鋳型２を自身の１つの辺であって長辺である幅Ｗ方向に沿って移動させながら溶融ガラスを流し込む。また、「流し込み工程」は、流出口１が鋳型２の平面視中央Ｚ上を通過するように鋳型２を移動させる。本実施形態では、幅Ｗ方向の一方側（図２中、右側）から２枚目且つ奥行きＸ方向の真ん中のブロック５における中心から鋳型２の平面視中央Ｚを通過して幅Ｗ方向の他方側（図２中、左側）から２枚目且つ奥行きＸ方向の真ん中のブロック５における中心まで流出口１が通るように鋳型２を移動させる（図２中、白抜き矢印参照）。なお、図２では、位置が一定の流出口１に対する鋳型２の平面視中央Ｚの移動軌跡Ｍ１を２点鎖線矢印で図示している。また、この際の鋳型２の移動速度は、３００ｍｍ／分〜５００ｍｍ／分としている。
【００３２】
また、図３（ａ）及び図３（ｂ）に示すように、本実施形態の「流し込み工程」は、流出口１の下方の状況に応じて鋳型２を上下方向に昇降させながら行う。具体的には、図３（ａ）に示すように、例えば、最初に流出口１から出た溶融ガラスＧが鋳型２の底部３に落ちる状況では、流出口１から鋳型２の底部３までの距離を近くする。また、図３（ｂ）に示すように、例えば、最初に溶融ガラスＧが鋳型２の底部３に落ちた後であって連続的に溶融ガラスＧを流し込むような状況では、鋳型２を下降させて流出口１から鋳型２の底部３までの距離を遠くする。
【００３３】
なお、本実施形態の溶融ガラスは、ガラス組成として例えば、モル％で、ＳｉＯ２：４５〜８０％、Ａｌ２Ｏ３：５〜３０％、Ｌｉ２Ｏ＋Ｎａ２Ｏ＋Ｋ２Ｏ：０〜２０％、ＭｇＯ：３〜３５％、ＣａＯ＋ＳｒＯ＋ＢａＯ：０〜１５％を含有しているものである。また、流出口１から流し込む溶融ガラスの流量は、５０ｋｇ／ｈ〜１０００ｋｇ／ｈとしている。
【００３４】
このように鋳型２に流し込まれた溶融ガラスは鋳型２の隅（詳しくは底部３の四隅及び四辺）まで流れ、その後、冷却されて板状またはブロック状のガラス物品となり、鋳型２から離型される。
【００３５】
次に、上記実施形態の効果を以下に記載する。
（１）鋳型２の底部３は複数のブロック５が組み合わせて構成されるため、容易に鋳型２の大きさを変更することができ、種々の寸法のガラス物品を容易且つ低コストに製造可能である。また、鋳型２の底部３は複数のブロック５が組み合わされてなるため、例えば、底部が単一の部材の場合に比べて、底部３の反り返り、ひいてはガラスの反り返りを抑えることができる。また、「流し込み工程」では、流出口１に対して鋳型２が動かされながら流出口１から鋳型２に溶融ガラスが流し込まれるため、鋳型２の隅まで溶融ガラスが広がり易くなり、良好に所望のガラスを製造することができる。
【００３６】
（２）「流し込み工程」では、鋳型２が自身の１つの辺であって長辺である幅Ｗ方向に沿って移動されながら溶融ガラスが流し込まれるため、溶融ガラスが広がり易くなるとともに１つの辺に対しては均等に（距離が変わらないように）溶融ガラスが流し込まれて、良好にガラスを製造することができる。
【００３７】
（３）「流し込み工程」では、流出口１が鋳型２の平面視中央Ｚ上を通過するように鋳型２が移動されるため、平面視中央Ｚ上を通過しない場合に比べて均等に溶融ガラスを流し込むことができ、良好にガラスを製造することができる。
【００３８】
（４）ブロック５は、金属製であるため、ガラスに気泡が生じてしまうことを抑えることができる。すなわち、ブロック５は、流出口１から出た直後の高温の溶融ガラスと接触することになるため、例えば、カーボン製とするとガラスに気泡が生じてしまう虞があるがこれを抑えることができる。
【００３９】
（５）ブロック５は、幅１５０ｍｍ、奥行き１５０ｍｍ、厚み３０ｍｍであるため、すなわち寸法が幅１００ｍｍ〜２００ｍｍ、奥行き１００ｍｍ〜２００ｍｍ、厚み２０ｍｍ〜５０ｍｍであるため反り返り難くしながら、鋳型２の重量の増大を抑えることができる。
【００４０】
（６）鋳型２の枠部４（枠構成部材６）は、カーボン製であるため、例えば、金属製とした場合に比べて、製造したガラスを鋳型２から剥離させ易くなる。なお、枠部４は、流出口１から流し込まれた溶融ガラスが到達するまでの間にある程度の時間を要することで、流出口１から出た直後の高温の溶融ガラスと触れないようにできるため、高温の溶融ガラスと触れることで気泡が発生してしまう現象は避けることができる。
【００４１】
（７）「流し込み工程」の前の「予熱工程」で鋳型２の底部３が加熱されるため、流し込まれる溶融ガラスと底部３との温度差が小さくなり、溶融ガラスが急激に冷え固まることが抑えられ、例えば鋳型２の隅まで溶融ガラスが広がり易くなる。
【００４２】
（８）「流し込み工程」では、流出口１の下方の状況に応じて鋳型２が上下方向に昇降されながら行われるため、良好にガラスを製造することができる。具体的には、例えば、図３（ａ）に示すように、最初に流出口１から出た溶融ガラスＧが鋳型２の底部３に落ちる状況では、流出口１から鋳型２の底部３までの距離を近くすることで、空気を巻き込むことで発生する気泡の発生を抑制することができる。また、例えば、図３（ｂ）に示すように、最初に溶融ガラスＧが鋳型２の底部３に落ちた後であって連続的に溶融ガラスＧを流し込むような状況では、流出口１から鋳型２の底部３までの距離を遠くすることで、底部３上の溶融ガラスＧに流出口１が接触してしまうといったことを回避することができる。
【００４３】
本実施形態は、以下のように変更して実施することができる。本実施形態及び以下の変更例は、技術的に矛盾しない範囲で互いに組み合わせて実施することができる。
・上記実施形態では、「流し込み工程」は、鋳型２を自身の１つの辺に沿って移動させながら溶融ガラスを流し込むとしたが、これに限定されず、鋳型を他の方向に移動させながら溶融ガラスを流し込むようにしてもよい。
【００４４】
例えば、図４に示すように、鋳型２を上下方向に延びる軸Ｌ１中心に回転させながら溶融ガラスを流し込む「流し込み工程」としてもよい。この例の鋳型２は正方形形状とされている。そして、この例の駆動装置７は、鋳型２の底部３の上面を水平に保ちながら、鋳型２を軸Ｌ１中心に回転駆動することが可能とされている。また、この例の「流し込み工程」は、流出口１の中心Ｌ２を、鋳型２の平面視中央Ｚであって該鋳型２を回転させる軸Ｌ１中心と一致させて行うようにしている。また、この例の「流し込み工程」は、溶融ガラスが鋳型２の隅に到達する前に鋳型２の回転速度を遅くするようにしている。
【００４５】
このようにすると、「流し込み工程」では、鋳型２が上下方向に延びる軸Ｌ１中心に回転されながら溶融ガラスが流し込まれるため、溶融ガラスが遠心力によって鋳型２の隅まで広がり易くなり、良好にガラスを製造することができる。また、「流し込み工程」は、流出口１の中心Ｌ２が鋳型２の平面視中央Ｚであって該鋳型２を回転させる軸Ｌ１中心と一致されて行われるため、溶融ガラスを鋳型２の平面視中央Ｚから遠心力によって均等に広げることができる。また、この例の「流し込み工程」では、溶融ガラスが鋳型２の隅に到達する前に回転速度が遅くされるため、溶融ガラスが遠心力で隅に流れすぎてガラスの中心が薄くなってしまうことを抑えることができる。
【００４６】
また、例えば、上記別例（図４参照）を、図５に示すように、変更してもよい。この例の「流し込み工程」は、流出口１の中心Ｌ２を、鋳型２の平面視中央Ｚであって該鋳型２を回転させる軸Ｌ１中心からオフセットさせて行うようにしている。なお、図５では、鋳型２に対する流出口１の移動軌跡Ｍ２を２点鎖線で図示している。
【００４７】
このようにすると、「流し込み工程」は、流出口１の中心Ｌ２が鋳型２の平面視中央Ｚであって該鋳型２を回転させる軸Ｌ１中心からオフセットされて行われるため、溶融ガラスが鋳型２の隅までより早く広がり易くなる。
【００４８】
・上記実施形態の鋳型２の形状は、少なくとも一辺が３００ｍｍ以上、又は直径が３００ｍｍ以上のガラスを製造するためのものであれば、延べ棒状やブロック状等を含む他の形状に変更してもよい。
【００４９】
例えば、図６に示すように、直径が７５０ｍｍの円形のガラスを製造するための鋳型２としてもよい。なお、この例では、鋳型２の底部３を構成する複数のブロック５の形状が、製造するガラスに応じて変更されている。また、この例の「流し込み工程」は、上記別例（図５参照）と同様に、流出口１の中心Ｌ２を、鋳型２の平面視中央Ｚであって該鋳型２を回転させる軸Ｌ１中心からオフセットさせて行うようにしている。
【００５０】
・上記実施形態では、ブロック５は、全て金属製であってステンレス鋼（詳しくはＳＵＳ３０４）よりなるとしたが、これに限定されず、他の素材からなるものとしてもよい。例えば、流出口１の真下を通るブロックのみを金属製としたり、鋳型の隅に近いブロックをカーボン製等としてもよい。
【００５１】
・上記実施形態では、ブロック５は、幅１５０ｍｍ、奥行き１５０ｍｍ、厚み３０ｍｍであるとしたが、これに限定されず、他のサイズに変更してもよい。例えば、ブロック５は、幅１００ｍｍ〜２００ｍｍ、奥行き１００ｍｍ〜２００ｍｍ、厚み２０ｍｍ〜５０ｍｍとすることが好ましく、このようにすると、反り返り難くしながら、鋳型２の重量の増大を抑えることができる。
【００５２】
・上記実施形態では、鋳型２の枠部４（枠構成部材６）は、カーボン製であるとしたが、これに限定されず、例えば、金属製としてもよい。
・上記実施形態では、「流し込み工程」の前の「予熱工程」では、鋳型２の底部３を５００℃以上に加熱するとしたが、これに限定されず、他の温度に加熱してもよいし、「予熱工程」を備えない製造方法としてもよい。
【００５３】
・上記実施形態では、「流し込み工程」は、流出口１の下方の状況に応じて鋳型２を上下方向に昇降させながら行うとしたが、これに限定されず、上下方向の位置を一定としたまま行ってもよい。
【００５４】
・上記実施形態では、鋳型２を駆動装置７によって駆動するとしたが、これに限定されず、例えば鋳型２を作業者が人力で動かすようにしてもよい。
・上記実施形態では、「流し込み工程」は、位置が一定の流出口１に対して鋳型２を動かしながら溶融ガラスを流し込むとしたが、流出口１に対して鋳型２が相対的に動いて同様の効果を得ることができればよく、例えば流出口１を動かしながら溶融ガラスを流し込むようにしてもよい。
【符号の説明】
【００５５】
１…流出口、２…鋳型、３…底部、４…枠部、５…ブロック、Ｇ…溶融ガラス、Ｌ１…軸、Ｚ…平面視中央。
【図１】
2020055709.tif 000003
【図２】
2020055709.tif 000004
【図３】
2020055709.tif 000005
【図４】
2020055709.tif 000006
【図５】
2020055709.tif 000007
【図６】
2020055709.tif 000008